(57)【要約】【課題】基材に金型転写する際の成形性、基材への密着性、及び硬化物の透明性と強靭性に優れ、基材が薄くてもカールが小さく、弾性率が高く、空気下で基材越しの大量の紫外線により固着した汚れを溶剤で容易に除去することが可能な活性エネルギー線硬化型組成物の提供。【解決手段】下記（Ａ）及び（Ｂ）成分を、特定割割合で含む光学層形成用活性エネルギー線硬化型組成物。（Ａ）ネオペンチルグリコール、ヒドロキシピバリン酸及び（メタ）アクリル酸のエステル化反応生成物並びに／又はこのカプロラクトン付加体（Ｂ）（Ｂ１）ヘキサメチレンジイソシアネートのヌレート体とヒドロキシアルキル（メタ）アクリレートの反応物であるウレタン（メタ）アクリレート又は／及び（Ｂ２）芳香環を有さないジイソシアネート化合物、ポリエステルジオール、ヒドロキシル基含有モノ（メタ）アクリレートの反応物であるウレタン（メタ）アクリレート【選択図】なし【特許請求の範囲】
【請求項１】
下記（Ａ）及び（Ｂ）成分を、組成物全体を１００重量％として、それぞれ下記割合で含む光学層形成用活性エネルギー線硬化型組成物。
（Ａ）ネオペンチルグリコール、ヒドロキシピバリン酸及び（メタ）アクリル酸のエステル化反応生成物並びに／又はこのカプロラクトン付加体：３０〜８５重量％
（Ｂ）下記（Ｂ１）及び／又は（Ｂ２）で表されるウレタン（メタ）アクリレート：（Ｂ１）と（Ｂ２）の合計量で１５〜７０重量％
（Ｂ１）ヘキサメチレンジイソシアネートのヌレート体を主成分とするポリイソシアネートと、ヒドロキシアルキル（メタ）アクリレートの反応物であるウレタン（メタ）アクリレート
（Ｂ２）芳香環を有さないジイソシアネート化合物と、数平均分子量５００以上３０００以下のポリエステルジオールと、ヒドロキシル基含有モノ（メタ）アクリレートの反応物であるウレタン（メタ）アクリレート
【請求項２】
さらに、（Ｃ）光ラジカル重合開始剤を、組成物全体を１００重量％として０．０１〜１０重量％含有する請求項１記載の光学層形成用活性エネルギー線硬化型組成物。
【請求項３】
さらに、（Ｄ）紫外線吸収剤を、組成物全体を１００重量％として０．１〜５重量％含有する請求項１又は請求項２記載の光学層形成用活性エネルギー線硬化型組成物。
【請求項４】
プラスチック製フィルム又はシートに、請求項１〜請求項３のいずれか１項に記載の光学層形成用活性エネルギー線硬化型組成物の硬化物による光学層が形成された光学フィルム又はシート。
【請求項５】
プラスチック製フィルム又はシートが、ポリエチレンテレフタレートである請求項４に記載の光学フィルム又はシート。
【請求項６】
請求項４又は請求項５に記載の光学フィルム又はシートの凹凸形状を有する光学層に無機多層膜が形成された波長選択反射フィルム又はシート。
【請求項７】
請求項４又は請求項５に記載の光学フィルム又はシートの凹凸形状を有する光学層に無機多層膜が形成れた窓用熱線反射フィルム又はシート。
【請求項８】
下記工程１〜工程３を順次実施する光学フィルム又はシートの製造方法。
工程１：微細な凹凸形状を有する金型に、請求項１〜請求項３のいずれか１項に記載の光学層形成用活性エネルギー線硬化型組成物を塗工し、塗工面とプラスチック製フィルム又はシートを貼合するか、又は
プラスチック製フィルム又はシートに請求項１〜請求項３のいずれか１項に記載の光学層形成用活性エネルギー線硬化型組成物を塗工し、塗工面と微細な凹凸形状を有する金型を貼合する工程
工程２：プラスチック製フィルム又はシート側から活性エネルギー線を照射する工程
工程３：金型を取り外す工程
【請求項９】
プラスチック製フィルム又はシートが、ポリエチレンテレフタレートである請求項８に記載の光学フィルム又はシートの製造方法。
【発明の詳細な説明】
【技術分野】
【０００１】
本発明は、光学層形成用活性エネルギー線硬化型組成物に関し、本発明の組成物は、フレネルレンズ及びレンチキュラーレンズ、液晶表示装置のバックライト用プリズムシート等のレンズシート、プラスチックレンズ、防眩シート、スクリーン並びに波長選択反射フィルム等の種々の光学材料で使用する光学フィルム又はシートに使用でき、特に熱線反射フィルム又はシートに好適に使用することができ、これら技術分野に属する。
【背景技術】
【０００２】
透明プラスチック基材上に、金型転写により活性エネルギー線硬化型組成物の硬化物からなる微細形状を形成し、レンズシート等の光学フィルム又はシート（以下、単に「光学フィルム」という）を製造する技術は広く知られている（例えば、特許文献１〜３）。これら技術においては、成形性（塗工性、微細形状への浸透性、及び金型からの離型性）と、透明プラスチック基材への硬化物の密着性が必要である。さらに、用途に応じて、硬化性、透明性、屈折率、強靭性、耐熱性、カールが小さいこと等が必要となる。
【０００３】
近年、このような技術を利用して製造する、新しい光学フィルムが提案されている。例えば、特許文献４及び同５では、特定の波長帯の光、例えば赤外線を選択的に指向反射する光学フィルムが開示されており、応用例として、窓に貼る熱線再帰性反射フィルムが例示されている。
【０００４】
特許文献４及び同５では、光学フィルムの製造方法として、基材上に、金型転写により活性エネルギー線硬化型組成物の硬化物からなる微細な凹凸形状を形成した後、この上に波長選択反射膜の形成を目的として金属や金属酸化物等の無機膜を形成させ、この凹凸を埋めるように活性エネルギー線硬化型組成物を介してもう一方の基材を積層し、もう一度活性エネルギー線を照射して硬化させて製造する方法が例示されている。
【０００５】
このような光学フィルムを製造するための金型転写用の活性エネルギー線硬化型組成物には、良好な成形性（塗工性、微細形状への浸透性、及び金型からの離型性）、基材への密着性、硬化物の透明性、カールが小さいことに加え、約１００℃の高温でも比較的高い弾性率を維持することが求められる。
その理由は、無機膜形成過程で熱が加わる場合があったり、凹凸を埋めてもう一方の基材を積層する際に高温で圧力を印加する場合があったりするためである。高温弾性率の目安として、動的粘弾性スペクトル（１Ｈｚ）１００℃での貯蔵弾性率Ｅ’が、３×１０7Ｐａ以上であることが開示されている（特許文献５）。
【０００６】
又、実際の製造現場においては、臭気や皮膚刺激性が低い事や、金型に付着した汚れを洗浄し易い事（金型洗浄性に優れる事）も求められている。
【０００７】
金型に付着した汚れのうち、次のようなものは、洗浄が厄介である。
即ち、ロール状の金型に、活性エネルギー線硬化型組成物を塗布した基材を巻き付けて光照射して転写する製造方法において、基材がポリエチレンテレフタレート（ＰＥＴ）フィルムである場合、液の淵は、空気と接した状態で、約３１５ｎｍ以下の高エネルギーの紫外線がカットされた光に曝される。この液の淵は、ロール状金型１回転では硬化しないが、数１０〜数１００回転後（数１０〜数１００回の紫外線照射後）には硬化する。このように、空気下で基材越しの紫外線照射でゆっくりと硬化した付着物は、金型との密着力が強く、粘着テープ等で剥離することが困難である。
【０００８】
液の淵の未硬化の汚れは、次の液が被さって硬化することにより、離型する筈である。しかし、実際には、あるとき塗工幅が最も広くなった後、塗工幅が微妙に狭まって、金型が数１０〜数１００回転する場合もある。このような場合、淵の汚れの部分は、空気下で基材越しの紫外線に何度も曝されることになり、非常にゆっくりと硬化して、強固に密着した汚れとなる。
【０００９】
このような汚れは、塗工幅が常に金型の幅に近く、淵の部分を切り落として製品にする場合は問題とならない。しかし、幅広の金型を使用し、種々の幅の製品を製造する場合、幅の狭い製品を製造した後の淵の汚れは、次に幅の広い製品を製造する際の製品部分にあたるため、重大な問題となる。
【００１０】
このような強固に密着した淵の汚れを、金型を傷つけることなく除去する方法としては、溶剤浸漬による膨潤剥離が有用である。しかし、約１００℃の高温でも比較的高い弾性率を維持させるような組成物は、架橋密度が比較的高く、溶剤浸漬による膨潤剥離が困難になる傾向がある。
【００１１】
さらに、光学フィルムの用途が窓に貼る熱線反射フィルムである場合、耐候性も必要となる。光学フィルムが窓の室内側に貼られ、かつ窓に貼る際の粘着剤に紫外線吸収剤が含まれる場合、屋外用途ほどの際立った耐候性は必要ない。しかし、それでも、フィルムの端から入射する光と、結露による水分には曝されるため、良好な耐候性が必要となる。
【先行技術文献】
【特許文献】
【００１２】
【特許文献１】特許３１１６３２７号公報
【特許文献２】特許３７３５１９６号公報
【特許文献３】特許４４７３３６４号公報
【特許文献４】特開２０１０−１６０４６７号公報
【特許文献５】特開２０１１−１２８５１２号公報
【発明の概要】
【発明が解決しようとする課題】
【００１３】
本発明は、これらの問題点に鑑みてなされたものであり、基材に金型転写する際の成形性、基材への密着性、及び硬化物の透明性と強靭性に優れ、基材が薄くてもカールが小さく、動的粘弾性スペクトル（１Ｈｚ）１００℃での貯蔵弾性率Ｅ’が３×１０7Ｐａ以上であり、空気下で基材越しの大量の紫外線により固着した汚れを溶剤による膨潤剥離で容易に除去することが可能な（金型洗浄性に優れた）活性エネルギー線硬化型組成物を提供することを目的とする。
特に、密着性については、光学用途において基材として常用される易接着処理されたポリエチレンテレフタレート（以下、「易接着ＰＥＴ」という）に対する密着性に優れる活性エネルギー線硬化型組成物を提供することを目的とする。
さらに、耐候性にも優れた活性エネルギー線硬化型組成物を提供することも目的とする。
【課題を解決するための手段】
【００１４】
本発明者らは、前記課題を解決するため鋭意検討した結果、ネオペンチルグリコール、ヒドロキシピバリン酸及び（メタ）アクリル酸のエステル化反応生成物並びに／又はこのカプロラクトン付加体、特定の２種から選ばれるウレタン（メタ）アクリレートを特定割合で含む組成物が優れた性能を有することを見出し、本発明を完成するに至った。
以下、本発明を詳細に説明する。
【００１５】
尚、本明細書においては、アクリル酸又はメタクリル酸を（メタ）アクリル酸と表し、アクリロイル基又はメタクリロイル基を（メタ）アクリロイル基と表し、アクリレート又はメタクリレートを（メタ）アクリレートと表す。
【発明の効果】
【００１６】
本発明によれば、基材に金型の微細形状を転写する際の成形性に優れ、基材への密着性と硬化物の透明性に優れ、基材が薄くてもカールが小さく、約１００℃の高温工程でも形状が維持され、さらに、金型に汚れが固着した際の溶剤による洗浄性にも優れた活性エネルギー線硬化型組成物を提供することができる。さらに、耐候性も良好な活性エネルギー線硬化型組成物を提供することができる。
【００１７】
本発明はこの様な効果を奏するため、各種レンズシート、プラスチックレンズ、防眩シート、スクリーン及び波長選択反射フィルム等の種々の光学材料に使用でき、さらに、窓に貼る熱線反射フィルムに好ましく使用することができる。
【発明を実施するための形態】
【００１８】
下記（Ａ）及び（Ｂ）成分を、組成物全体を１００重量％として、それぞれ下記割合で含む光学層形成用活性エネルギー線硬化型組成物に関する。
（Ａ）ネオペンチルグリコール、ヒドロキシピバリン酸及び（メタ）アクリル酸のエステル化反応生成物並びに／又はこのカプロラクトン付加体〔以下、「（Ａ）成分」という〕：３０〜８５重量％
（Ｂ）下記（Ｂ１）及び／又は（Ｂ２）で表されるウレタン（メタ）アクリレート〔以下、「（Ｂ）成分」という〕：（Ｂ１）と（Ｂ２）の合計量で１５〜７０重量％
（Ｂ１）ヘキサメチレンジイソシアネートのヌレート体を主成分とするポリイソシアネートと、ヒドロキシアルキル（メタ）アクリレートの反応物であるウレタン（メタ）アクリレート
（Ｂ２）芳香環を有さないジイソシアネート化合物と、数平均分子量５００以上３０００以下のポリエステルジオールと、ヒドロキシル基含有モノ（メタ）アクリレートの反応物であるウレタン（メタ）アクリレート
【００１９】
又、本発明の組成物としては、（Ｃ）光ラジカル重合開始剤〔以下、「（Ｃ）成分」という〕を、組成物全体を１００重量％として０．０１〜１０重量％含有するものが好まく、又、（Ｄ）紫外線吸収剤〔以下、「（Ｄ）成分」という〕を、組成物全体を１００重量％として０．１〜５重量％含有することが好ましい。
以下、（Ａ）及び（Ｂ）成分、及びその他の任意成分について、詳細に説明する。
【００２０】
１．（Ａ）成分
（Ａ）成分は、ネオペンチルグリコール、ヒドロキシピバリン酸及び（メタ）アクリル酸のエステル化反応生成物並びに／又はこのカプロラクトン付加体である。（メタ）アクリル酸としては、アクリル酸が、硬化性と、活性エネルギー線の照射量が少ない場合の基材への密着性、特に易接着ＰＥＴへの密着性に優れるため、好ましい。
【００２１】
カプロラクトン付加体は、硬化物の低カール性の点で優れる。高温弾性率を高く維持すためには、付加モル数は、（メタ）アクリロイル基１モルに対し、２モル以下であることが好ましく、１モル以下であることがより好ましい。
【００２２】
（Ａ）成分としては、ネオペンチルグリコール、ヒドロキシピバリン酸及び（メタ）アクリル酸のエステル化反応生成物が特に好ましい。
【００２３】
（Ａ）成分の含有割合は、組成物全体を１００重量％として、３０〜８５重量％であり、より好ましくは４０〜７０重量％である。（Ａ）成分の含有割合が３０重量％に満たないと、密着性と高温弾性率が低下してしまう。又、（Ａ）成分の含有割合が８５重量％を超えると、成形性、低カール性、耐候性、及び金型洗浄性が低下してしまう。
【００２４】
２．（Ｂ）成分
（Ｂ）成分は、下記（Ｂ１）及び／又は（Ｂ２）で表されるウレタン（メタ）アクリレートである。
【００２５】
（Ｂ１）は、ヘキサメチレンジイソシアネートのヌレート体を主成分とするポリイソシアネートと、ヒドロキシアルキル（メタ）アクリレートの反応物であるウレタン（メタ）アクリレートである。
ヘキサメチレンジイソシアネートのヌレート体は、ヘキサメチレンジイソシアネートの三量体であり、イソシアヌレート骨格を有する化合物である。
（Ｂ１）としては、（メタ）アクリロイル基を３個有する化合物が好ましい。
（メタ）アクリレートとしては、アクリレートが、硬化性と、活性エネルギー線の照射量が少ない場合の基材への密着性、特に易接着ＰＥＴへの密着性に優れるため、好ましい。
【００２６】
（Ｂ１）を合成するためのヒドロキシアルキル（メタ）アクリレートの好適な具体例としては、２−ヒドロキシエチル（メタ）アクリレート、２−ヒドロキシプロピル（メタ）アクリレート、４−ヒドロキシブチル（メタ）アクリレート、及びこれらのカプロラクトン付加物等が挙げられる。
これら化合物中でも、４−ヒドロキシブチルアクリレートは、組成物硬化物の基材への密着性、金型洗浄性、及び耐候性に優れるため、特に好ましい。
【００２７】
（Ｂ２）は、芳香環を有さないジイソシアネート化合物（以下、「化合物（B2-1）」という）と、数平均分子量５００以上３０００以下のポリエステルジオール（以下、「化合物（B2-2）」という）と、ヒドロキシル基含有モノ（メタ）アクリレート（以下、「化合物（B2-3）」という）の反応物であるウレタン（メタ）アクリレートである。
（Ｂ２）は、（メタ）アクリロイル基を２個有する化合物である。
【００２８】
化合物（B2-1）は、芳香環を有さないジイソシアネート化合物であり、ヘキサメチレンジイソシアネート、リジンメチルエステルジイソシアネート、２，４，４−トリメチルヘキサメチレンジイソシアネート、ダイマー酸ジイソシアネート等の脂肪族ジイソシアネート、イソホロンジイソシアネート（以下、「ＩＰＤＩ」という）、４，４′−メチレンビス（シクロヘキシルイソシアネート）、ノルボルナンジイソシアネート及びω，ω′−ジイソシアネートジメチルシクロヘキサン等の脂環族ジイソシアネート、ヘキサメチレンジイソシアネートのイソシアヌレート体、ＩＰＤＩのイソシアヌレート体等のポリイソシアネート等が挙げられる。
これら化合物の中でも、イソホロンジイソシアネート及びヘキサメチレンジイソシアネートが好ましい。
（Ｂ２）の原料として化合物（B2-1）を使用することで、組成物硬化物の黄変を防ぐことができ、無色透明性を良好にすることができる。
【００２９】
化合物（B2-2）は、数平均分子量（以下、「Ｍｎ」という）５００以上３０００以下のポリエステルジオールである。
化合物（B2-2）は、ジカルボン酸とジオールのエステル化合物及びポリカプロラクトンジオール等が挙げられる。
ジカルボン酸の好適な具体例としては、アジピン酸、セバシン酸、コハク酸、フタル酸及びテトラヒドロフタル酸等が挙げられる。
ジオールとしては、エチレングリコール、プロピレングリコール、テトラメチレングリコール、ネオペンチルグリコール及びヘキサンジオール等が挙げられる。
（Ｂ２）原料として、化合物（B2-2）を使用することで、組成物硬化物の耐候性を良好にすることができる。
【００３０】
化合物（Ｂ２）のＭｎは、５００以上３０００以下とする必要がある。Ｍｎを５００以上とすることで金型洗浄性を良好にすることができ、３０００以下とすることで硬化物の透明性を良好にすることができる。ここで、特に好ましいＭｎは、７００〜１７００である。
尚、本発明において、Ｍｎとは、水酸基価から求めた値を意味する。
【００３１】
化合物（B2-3）は、ヒドロキシル基含有モノ（メタ）アクリレートである。
化合物（B2-3）の好適な具体例としては、２−ヒドロキシエチル（メタ）アクリレート、２−ヒドロキシプロピル（メタ）アクリレート、４−ヒドロキシブチル（メタ）アクリレート、及びこれらのカプロラクトン付加物等が挙げられる。
ここで、（メタ）アクリレートとしては、アクリレートが、硬化性と、活性エネルギー線の照射量が少ない場合の基材への密着性、特に易接着ＰＥＴへの密着性に優れるため、好ましい。
【００３２】
（Ｂ２）は、常法により製造されたものでよい。
例えば、化合物（B2-1）と化合物（B2-2）とを反応させ、イソシアネート基含有化合物を製造したのちに、これと化合物（B2-3）を反応させる方法、化合物（B2-1）、化合物（B2-2））及び化合物（B2-3）を同時に反応させる方法等が挙げられる。
（Ｂ２）は、オリゴマーが好ましい。具体的には、重量平均分子量としては、１，０００〜４０，０００のものが好ましく、より好ましくは１，０００〜１５，０００である。
尚、本発明において、重量平均分子量とは、ゲルパーミエーションクロマトグラフィーにより測定した分子量をポリスチレン換算した値である。
【００３３】
（Ｂ１）と（Ｂ２）の選択は、高温弾性率と耐候性を重視したいときは（Ｂ１）がより好ましく、金型洗浄性と低カール性を重視したいときは（Ｂ２）がより好ましい。
【００３４】
（Ｂ）成分の含有割合は、組成物全体を１００重量％として、（Ｂ１）と（Ｂ２）の合計量で１５〜７０重量％であり、より好ましくは２０〜６０重量％であり、さらに好ましくは２５〜５５重量％である。（Ｂ）成分の含有割合が１５％に満たないと、低カール性、金型洗浄性、及び耐候性が低下してしまい、さらに硬化物の強靭性も低下してしまう。又、（Ｂ）成分の含有割合が７０％を超えると、成形性と高温弾性率が低下してしまう。
【００３５】
３．その他の成分
本発明の組成物は、前記した必須成分の（Ａ）及び（Ｂ）成分を含むものであるが、必要に応じて種々の成分を配合することができる。
それらのうちで好ましい成分としては、（Ｃ）成分（光ラジカル重合開始剤）及び（Ｄ）成分（紫外線吸収剤）等が挙げられる。
以下、（Ｃ）及び（Ｄ）成分について説明する。
【００３６】
１）（Ｃ）成分
本発明の組成物を可視光線及び紫外線等により硬化させる場合、（Ｃ）成分の光ラジカル重合開始剤を配合することが好ましい。本発明の組成物を電子線により硬化させる場合には、（Ｃ）成分を配合する必要はない。
（Ｃ）成分としては、種々の化合物を使用することができる。
（Ｃ）成分の具体例としては、２，２−ジメトキシ−１，２−ジフェニルエタン−１−オン、１−ヒドロキシ−シクロヘキシル−フェニル−ケトン、２−ヒドロキシ−２−メチル−１−フェニル−プロパン−１−オン、１−〔４−（２−ヒドロキシエトキシ）−フェニル〕−２−ヒドロキシ−２−メチル−１−プロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）−ブタン−１−オン、ジエトキシアセトフェノン、オリゴ｛２−ヒドロキシ−２−メチル−１−〔４−（１−メチルビニル）フェニル〕プロパノン｝及び２−ヒドロキシ−１−｛４−〔４−（２−ヒドロキシ−２−メチルプロピオニル）ベンジル〕フェニル｝−２−メチル−プロパン−１−オン等のアセトフェノン系化合物；ベンゾフェノン、４−フェニルベンゾフェノン、２，４，６−トリメチルベンゾフェノン及び４−ベンゾイル−４’−メチル−ジフェニルスルファイド等のベンゾフェノン系化合物；メチルベンゾイルフォルメート、オキシフェニル酢酸の２−（２−オキソ−２−フェニルアセトキシエトキシ）エチルエステル及びオキシフェニル酢酸の２−（２−ヒドロキシエトキシ）エチルエステル等のα−ケトエステル系化合物；２，４，６−トリメチルベンゾイルジフェニルフォスフィンオキサイド、ビス（２，４，６−トリメチルベンゾイル）フェニルフォスフィンオキサイド、ビス（２，６−ジメトキシベンゾイル）−２，４，４−トリメチルペンチルフォスフィンオキサイド等のフォスフィンオキサイド系化合物；ベンゾイン、ベンゾインメチルエーテル、ベンゾインエチルエーテル、ベンゾインイソプロピルエーテル及びベンゾインイソブチルエーテル等のベンゾイン系化合物；チタノセン系化合物；１−〔４−（４−ベンゾイルフェニルスルファニル）フェニル〕−２−メチル−２−（４−メチルフェニルスルフィニル）プロパン−１−オン等のアセトフェノン／ベンゾフェノンハイブリッド系光開始剤；２−（Ｏ−ベンゾイルオキシム）−１−〔４−（フェニルチオ）〕−１，２−オクタンジオン等のオキシムエステル系光重合開始剤；並びにカンファーキノン等が挙げられる。
これらの化合物の中でも、ビス（２，４，６−トリメチルベンゾイル）フェニルフォスフィンオキサイド等のフォスフィンオキサイド系化合物は、硬化膜の耐候性に優れる点で好ましい。
【００３７】
（Ｃ）成分の含有割合としては、組成物全体を１００重量％として、０．０１〜１０重量％が好ましく、より好ましくは０．１〜７重量％、さらに好ましくは０．５〜５重量％である。（Ｃ）成分の含有量を０．０１重量％以上とすることで、硬化性を良好にすることができる。又、（Ｃ）成分の含有量を１０重量％以下とすることで、硬化物の黄変を小さくしたり、製造時の開始剤の分解成分由来の臭気を低減させたりすることができる。
【００３８】
２）（Ｄ）成分
（Ｄ）成分は、紫外線吸収剤である。本発明の組成物を屋外用途に使用する場合、より具体的には窓に貼る熱線反射フィルムに使用する場合、製品使用中の光による酸化劣化を抑制する目的で、（Ｄ）成分を添加することが好ましい。
【００３９】
（Ｄ）成分の具体例としては、２−［４−［（２−ヒドロキシ−３−ドデシロキシプロピル）オキシ］−２−ヒドロキシフェニル］−４，６−ビス（２，４−ジメチルフェニル）−１，３，５−トリアジン、２−［４−［（２−ヒドロキシ−３−トリデシロキシプロピル）オキシ］−２−ヒドロキシフェニル］−４，６−ビス（２，４−ジメチルフェニル）−１，３，５−トリアジン、２−［４−［（２−ヒドロキシ−３−（２−エチルヘキシロキシ）プロピル）オキシ］−２−ヒドロキシフェニル］−４，６−ビス（２，４−ジメチルフェニル）−１，３，５−トリアジン、２，４−ビス（２−ヒドロキシ−４−ブチロキシフェニル）−６−（２，４−ビス−ブチロキシフェニル）−１，３，５−トリアジン、２−（２−ヒドロキシ−４−［１−オクチロキシカルボニルエトキシ］フェニル）−４，６−ビス（４−フェニルフェニル）−１，３，５−トリアジン等のトリアジン系紫外線吸収剤；２−（２Ｈ−ベンゾトリアゾール−２−イル）−４，６−ビス（１−メチル−１−フェニルエチル）フェノール、２−（２−ヒドロキシ−５−ｔｅｒｔ−ブチルフェニル）−２Ｈ−ベンゾトリアゾール、２−［２−ヒドロキシ−５−（２−（メタ）アクリロイルオキシエチル）フェニル］−２Ｈ−ベンゾトリアゾール等のベンゾトリアゾール系紫外線吸収剤；２，４−ジヒドロキシベンゾフェノン、２−ヒドロキシ−４−メトキシベンゾフェノン等のベンゾフェノン系紫外線吸収剤、エチル−２−シアノ−３，３−ジフェニルアクリレート、オクチル−２−シアノ−３，３−ジフェニルアクリレート等のシアノアクリレート系紫外線吸収剤、酸化チタン微粒子、酸化亜鉛微粒子、酸化錫微粒子等の紫外線を吸収する無機微粒子等が挙げられる。
【００４０】
（Ｄ）成分の添加割合としては、組成物全体を１００重量％として、０．１〜５重量％が好ましく、より好ましくは０．２〜２重量％である。
【００４１】
本発明の組成物に（Ｄ）成分を添加する場合、（Ｃ）成分である光ラジカル重合開始剤としては、可視光又は可視光付近にまで吸収を有するフォスフィンオキサイド系化合物を使用することが好ましい。
【００４２】
３）その他の任意成分
本発明の組成物には、上記（Ａ）〜（Ｄ）成分の他に、（Ａ）及び（Ｂ）成分以外ののラジカル重合性不飽和基を有する化合物物（以下、「その他の不飽和化合物」という）、光安定剤、シランカップリング剤、表面調整剤、ラジカル重合禁止剤、酸化防止剤等、種々の化合物を配合してもよい。
【００４３】
その他の不飽和化合物のうち、１分子中に１個のラジカル重合性不飽和基を有する化合物の具体例としては、（メタ）アクリル酸、アクリル酸のマイケル付加型のダイマー、ω−カルボキシ−ポリカプロラクトンモノ（メタ）アクリレート、フタル酸モノヒドロキシエチル（メタ）アクリレート、２−エチルヘキシル（メタ）アクリレート、イソオクチル（メタ）アクリレート、エチルカルビトール（メタ）アクリレート、シクロヘキシル（メタ）アクリレート、ｔｅｒｔ−ブチルシクロヘキシル（メタ）アクリレート、２−ヒドロキシエチル（メタ）アクリレート、２−ヒドロキシプロピル（メタ）アクリレート、４−ヒドロキシブチルアクリレート、テトラヒドロフルフリル（メタ）アクリレート、アクリル酸のマイケル付加型多量体とテトラヒドロフルフリルアルコールのエステル化反応生成物、イソボルニル（メタ）アクリレート、トリシクロデカンメチロール（メタ）アクリレート、（２−メチル−２−エチル−１，３−ジオキソラン−４−イル）メチル（メタ）アクリレート、シクロヘキサンスピロ−２−（１，３−ジオキソラン−４−イル）メチル（メタ）アクリレート、３−エチル−３−オキセタニルメチル（メタ）アクリレート、１−アダマンチル（メタ）アクリレート、γ−ブチロラクトン（メタ）アクリレート、Ｎ−（２−（メタ）アクリロキシエチル）ヘキサヒドロフタルイミド、Ｎ−（２−（メタ）アクリロキシエチル）テトラヒドロフタルイミド、フェノールのエチレンオキサイド付加物の（メタ）アクリレート、フェノールのプロピレンオキサイド付加物の（メタ）アクリレート、アルキルフェノールのエチレンオキサイド付加物の（メタ）アクリレート、アルキルフェノールのプロピレンオキサイド付加物の（メタ）アクリレート、ｐ−クミルフェノールのエチレンオキサイド付加物の（メタ）アクリレート、ｐ−クミルフェノールのプロピレンオキサイド付加物の（メタ）アクリレート、ビフェニルのエチレンオキサイド付加物の（メタ）アクリレート、ビフェニルのプロピレンオキサイド付加物の（メタ）アクリレート、ベンジル（メタ）アクリレート、フェニルグリシジルエーテルと（メタ）アクリル酸の付加反応生成物、ビフェニルグリシジルエーテルと（メタ）アクリル酸の付加反応生成物、アクリロイルモルフォリン、Ｎ，Ｎ−ジメチルアクリルアミド、Ｎ−ビニルピロリドン、Ｎ−ビニルカプロラクタム、２，２，２−トリフルオロエチル（メタ）アクリレート、２，２，３，３−テトラフルオロプロピル（メタ）アクリレート等が挙げられる。
【００４４】
その他の不飽和化合物のうち、１分子中に２個以上のラジカル重合性不飽和基を有する化合物の具体例としては、ビスフェノールＡのアルキレンオキサイド付加物のジ（メタ）アクリレート、ビスフェノールＦのアルキレンオキサイド付加物のジ（メタ）アクリレート、ビスフェノールＺのアルキレンオキサイド付加物のジ（メタ）アクリレート、ビスフェノールＳのアルキレンオキサイド付加物のジ（メタ）アクリレート、チオビスフェノールのアルキレンオキサイド付加物のジ（メタ）アクリレート、ビスフェノールＡのジ（メタ）アクリレート、ビスフェノールＦのジ（メタ）アクリレート、ビスフェノールＺのジ（メタ）アクリレート、ビスフェノールＳのジ（メタ）アクリレート、チオビスフェノールのジ（メタ）アクリレート、トリシクロデカンジメチロールジ（メタ）アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、１，６−ヘキサンジオールジ（メタ）アクリレート、１，９−ノナンジオールジ（メタ）アクリレート、グリセリンジ（メタ）アクリレート、グリセリンのアルキレンオキサイド付加物のジ（メタ）アクリレート、ダイマー酸ジオールジ（メタ）アクリレート、シクロヘキサンジメチロールジ（メタ）アクリレート、イソシアヌル酸のアルキレンオキサイド付加物のトリ（メタ）アクリレート、トリメチロールプロパントリ（メタ）アクリレート、トリメチロールプロパンのアルキレンオキサイド付加物のトリ（メタ）アクリレート、ペンタエリスリトールのトリ及びテトラアクリレート、ペンタエリスリトールのアルキレンオキサイド付加物のトリ及びテトラアクリレート、ジトリメチロールプロパンテトラ（メタ）アクリレート、ジペンタエリスリトールヘキサ及びペンタアクリレート、（メタ）アクリロイル基を有するシルセスキオキサン、１分子中に２個以上の（メタ）アクリロイル基を有するポリエステル（メタ）アクリレート、１分子中に２個以上の（メタ）アクリロイル基を有するエポキシ（メタ）アクリレート、（Ｂ）成分以外の１分子中に２個以上の（メタ）アクリロイル基を有するウレタン（メタ）アクリレート等が挙げられる。
【００４５】
本発明の組成物には、製品使用中の光による酸化劣化を抑制する目的で、光安定剤を添加しても良い。光安定剤としては、ヒンダードアミン系光安定剤（ＨＡＬＳ）が好ましい。
【００４６】
ＨＡＬＳの具体例としては、ビス（１，２，２，６，６−ペンタメチル−４−ピペリジニル）セバケート、メチル（１，２，２，６，６−ペンタメチル−４−ピペリジニル）セバケート、２，４−ビス［Ｎ−ブチル−Ｎ−（１−シクロヘキシロキシ−２，２，６，６−テトラメチルピペリジン−４−イル）アミノ］−６−（２−ヒドロキシエチルアミン）−１，３，５−トリアジン、デカン二酸ビス（２，２，６，６−テトラメチル−１−（オクチロキシ）−４−ピペリジニル）エステル等が挙げられる。
これらのうち、ヒンダードアミンの塩基性が低いものが組成物の安定性の点で好ましく、具体的には、アミノエーテル基を有する所謂ＮＯＲ型のものがより好ましい。
【００４７】
光安定剤を添加する場合、好ましい添加割合は、組成物中に０．０１〜２重量％であり、より好ましくは０．１〜１重量％である。
【００４８】
本発明の組成物には、本発明の組成物の硬化後の表面と、この上に形成する無機膜との密着性を高める目的で、シランカップリング剤を添加することができる。無機膜との密着性を高める手段として、シランカップリング剤は、金型転写時は無機膜との密着性を発現しないが、空気中の水分により加水分解・縮合して無機膜との密着性を高めるため、好ましく使用することができる。
【００４９】
シランカップリング剤としては、ラジカル重合性不飽和基と、アルコキシシリル基を有する化合物が好ましい。特に、（メタ）アクリロイル基と、メトキシシリル基又はエトキシシリル基を有する化合物が好ましい。
【００５０】
シランカップリング剤を添加する場合、好ましい添加割合は、組成物中に０．１〜１０重量％であり、より好ましくは０．５〜５重量％である。
【００５１】
本発明の組成物には、塗工時の塗膜のレベリング性を良好にしたり、金型の微細構造への液の浸透性を良好にしたりする目的で、レベリング剤や濡れ性向上剤等の表面調整剤を添加することができる。表面調整剤としては、シリコーン系やフッ素系等、種々のものが使用可能である。又、無機膜界面への移行と接着性低下を抑制する目的で、分子中に（メタ）アクリロイル基を含有する表面調整剤を使用してもよい。
【００５２】
表面調整剤を添加する場合、好ましい添加割合は、組成物中に０．０１〜０．５重量％であり、より好ましくは０．０２〜０．２重量％である。
【００５３】
本発明の組成物には、長期保管時のゲル化や、生産に使用する機械中でのゲル化を抑制する目的で、ラジカル重合禁止剤を添加しても良い。ラジカル重合禁止剤は、配合原料であるモノマーやオリゴマー中に含まれるもので十分な場合もあるが、ゲル化抑制を確実にするために、ラジカル重合禁止剤を追加で添加してもよい。
【００５４】
ラジカル重合禁止剤の具体例としては、ハイドロキノン、ハイドロキノンモノメチルエーテル、フェノチアジン、ナフトキノン、アントラキノン、Ｎ−ニトロソフェニルヒドロキシルアミン、Ｎ−ニトロソフェニルヒドロキシルアミンのアンモニウム塩、Ｎ−ニトロソフェニルヒドロキシルアミンのアルミニウム塩、ジブチルジチオカルバミン酸銅、塩化銅、硫酸銅等が挙げられる。
【００５５】
ラジカル重合禁止剤の含有割合は、組成物中に好ましくは０．０１〜０．５重量％、より好ましくは０．０２〜０．２重量％である。
【００５６】
本発明の組成物には、製品使用中の酸化による劣化を抑制する目的で、酸化防止剤を添加しても良い。酸化防止剤としては、一次酸化防止剤と二次酸化防止剤があり、これらを併用することで、高い酸化防止効果が得られる。
【００５７】
一次酸化防止剤の具体例としては、２，６−ジ−ｔｅｒｔ−ブチル−４−メチルフェノール、ペンタエリスリトールテトラキス［３−（３，５−ジ−ｔｅｒｔ−ブチル−４−ヒドロキシフェニル）プロピオネート］、エチレンビス（オキシエチレン）ビス［３−（５−ｔｅｒｔ−ブチル−４−ヒドロキシ−ｍ−トリル）プロピオネート］、１，３，５−トリス［（４−ｔｅｒｔ−ブチル−３−ヒドロキシ−２，６−キシリル）メチル］−１，３，５−トリアジン−２，４，６（１Ｈ，３Ｈ，５Ｈ）−トリオン等が挙げられる。
【００５８】
二次酸化防止剤の具体例としては、ジドデシル３，３’−チオジプロピオネート、４，６−ビス（オクチルチオメチル）−ｏ−クレゾール、トリス（２，４−ジ−ｔｅｒｔ−ブチルフェニル）フォスファイト等が挙げられる。
【００５９】
酸化防止剤を添加する場合、好ましい添加割合は、組成物中に一次酸化防止剤と二次酸化防止剤の合計で、０．１〜５重量％であり、より好ましくは０．２〜２重量％である。
【００６０】
本発明の組成物には、上記成分以外にも、本発明の性能を損なわない範囲で、種々の物質を配合しても良い。例えば、本発明の組成物にシランカップリング剤を添加する場合、アルコキシシリル基の加水分解反応を助長する触媒を添加してもよい。又、硬さを向上させる目的で、（メタ）アクリロイル基やマレイミド基で表面修飾したコロイダルシリカを配合しても良い。又、硬化後のフィルムのカールを抑制する目的で、ポリマーを添加しても良い。
【００６１】
４．光学層形成用活性エネルギー線硬化型組成物
本発明の組成物は、前記した（Ａ）及び（Ｂ）成分を必須とし、これらを前記した割合で含有するものであり、好ましくはさらに（Ｃ）及び（Ｄ）成分を含むものである。
【００６２】
組成物の製造方法としては、常法に従えば良く、（Ａ）及び（Ｂ）成分、必要に応じてその他の成分を、攪拌・混合する方法等が挙げられる。
（Ａ）及び（Ｂ）成分やその他の成分が、常温で粘度が高かったり、固体である場合や、組成物が室温で液状にならない場合は、組成物を攪拌・混合した後に加熱しても良い。加熱温度としては、３０〜１００℃が好ましい。
【００６３】
発明の組成物の粘度は、目的に応じて適宜設定すれば良く、成形性に優れる点で、２５℃において５０〜３，０００ｍＰａ・ｓであることが好ましく、より好ましくは１００〜２，０００ｍＰａ・ｓ、さらに好ましくは２００〜１，０００ｍＰａ・ｓである。２５℃における粘度を５０ｍＰａ・ｓ以上とすることで、凹凸形状を埋めるのに必要な膜厚に塗工することができる。又、２５℃における粘度を３，０００ｍＰａ・ｓ以下とすることで、金型への浸透性を良好にすることができる。
【００６４】
この様に、本発明の組成物の硬化物は、高い生産性を有するため、フレネルレンズ及びレンチキュラーレンズ、液晶表示装置のバックライト用プリズムシート等のレンズシート、プラスチックレンズ、液晶ディスプレイ等の防眩シート、プロジェクターのスクリーン、並びに波長選択反射フィルム等の種々の光学材料に使用でき、さらに波長選択反射フィルムとしては熱線反射フィルムに使用することができる。
レンズシートとしては、更に詳細には、ビデオプロジェクター、プロジェクションテレビ及び液晶ディスプレイ等用途が挙げられる。
【００６５】
５．使用方法
本発明の組成物は、光学層形成のために使用されるものである。使用方法としては、常法の光学材料の製造方法に従えば良い。
具体的には、凹凸形状（レンズ形状）を有する金型に組成物を塗布し、フィルム又はシート基材（以下これらをまとめて「フィルム基材」という）と貼合するか、又はフィルム基材に組成物を塗布し、金型と貼合した後に、フィルム基材側から活性エネルギー線を照射し硬化させる方法等が挙げられる。
本発明の組成物は、前記効果を有するため、当該金型転写工程を経て製造される光学材料の製造に好ましく使用することができる。
【００６６】
本発明に使用できるフィルム基材としては、ポリエチレンテレフタレート（以下、「ＰＥＴ」という）、ポリメチルメタクリレート、ポリメチルメタクリレート−スチレン共重合体フィルム、ポリエチレンナフタレート、ポリアリレート、ポリアクリルニトリル、ポリカーボネート、ポリスルホン、ポリエーテルスルホン、ポリエーテルイミド、ポリエーテルケトン、ポリイミド、ポリメチルペンテン、シクロオレフィンポリマー、ポリエチレン、ポリプロピレン、トリアセチルセルロース等のプラスチックフィルムが好ましく、必要であれば、ガラス系基材を使用することができる。
【００６７】
フィルム基材は透明もしくは半透明（例えば、乳白色）のものが好ましい。フィルム基材の厚さとしては２０〜２００μｍが一般的である。
【００６８】
本発明の組成物を使用してレンズシートを製造する例について説明する。
比較的膜厚の薄いレンズシートを製造する場合は、本発明の組成物を、目的のレンズの形状を有するスタンパーと称される金型に塗工し、該組成物の層を設け、その層の上にレンズシートを転写させる透明基板を密着させる。
又は、透明基板に組成物を塗工し、金型と密着させる。
次いで、透明基板側から活性エネルギー線を照射して、組成物を硬化させ、この後、金型から剥離させる。
【００６９】
塗工方法としては、目的に応じて適宜設定すれば良く、従来公知のバーコート、アプリケーター、ドクターブレード、ナイフコーター、コンマコーター、リバースロールコーター、ダイコーター、グラビアコーター及びマイクログラビアコーター等、公知の塗工方法が挙げられる。
【００７０】
本発明の組成物を硬化させるための活性エネルギー線としては、可視光線、紫外線及び電子線等が挙げられ、紫外線又は紫外線を含有する光が好ましい。
紫外線照射装置としては、高圧水銀ランプ、メタルハライドランプ、無電極ランプ、ＬＥＤ等が挙げられる。無電極ランプの場合、直流電源電流による新しいタイプのものも好適に使用することができる。これらのうち、高圧水銀ランプ、メタルハライドランプ、及び無電極ランプは、硬化性に優れるため、特に好ましい。
【００７１】
紫外線の照射エネルギーは、紫外線照射装置の種類や配合組成に応じて適宜設定すべきものであるが、一例としてメタルハライドランプを使用する場合を挙げると、ＵＶ−Ａ領域の照射エネルギーで１００〜５，０００ｍＪ／ｃｍ2であること好ましく、５００〜２，０００ｍＪ／ｃｍ2であることがより好ましい。
【００７２】
一方、比較的膜厚の厚いレンズシートを製造する場合は、目的のレンズの形状を有する金型と透明基板の間に、本発明の組成物を流し込む。
次いで、透明基板側から活性エネルギー線を照射して、組成物を硬化させ、この後、金型から脱型させる。
【００７３】
前記金型としては、その材質は特に限定されないが、例えば真鍮及びニッケル等の金属、並びにエポキシ樹脂等の樹脂が挙げられる。金型の寿命が長い点で、金属製であることが好ましい。
【００７４】
６．光学フィルム又はシート
本発明の組成物は、光学層形成のために使用されるものであり、プラスチック製フィルム又はシート（以下、単に「プラスチック製フィルム」という）に、前記した光学層形成用活性エネルギー線硬化型組成物の硬化物による光学層が形成された光学フィルム又はシート（以下、単に「光学フィルム」という）の製造に好ましく使用される。
【００７５】
光学フィルムの製造方法としては常法に従えば良く、下記工程１〜工程３を順次実施する光学フィルムの製造方法が好ましい。
工程１：微細な凹凸形状を有する金型に、前記した光学層形成用活性エネルギー線硬化型組成物を塗工し、塗工面とプラスチック製フィルムを貼合するか、又は
プラスチック製フィルムに前記した光学層形成用活性エネルギー線硬化型組成物を塗工し、塗工面と微細な凹凸形状を有する金型を貼合する工程
工程２：プラスチック製フィルム側から活性エネルギー線を照射する工程
工程３：金型を取り外す工程
【００７６】
工程１は、微細な凹凸形状を有する金型に、前記した光学層形成用活性エネルギー線硬化型組成物を塗工し、塗工面とプラスチック製フィルムを貼合するか、又はプラスチック製フィルムに前記した光学層形成用活性エネルギー線硬化型組成物を塗工し、塗工面と微細な凹凸形状を有する金型を貼合する工程である。
金型としては、前記と同様のものが挙げられる。塗工方法としては、前記と同様の方法等が挙げられる。
プラスチック製フィルムにおける、プラスチックとしては、前記したプラスチックフィルムが挙げられ、それらの中でもＰＥＴが好ましい。
プラスチック製フィルムとしては、組成物硬化物との密着性を改善する目的で、易接着処理されたものを使用することができる。易接着処理とは、難接着性のプラスチックに対して、その表面をコロナ放電処理等により表面改質する処理や、その表面に易接着層を設ける処理等が挙げられる。
【００７７】
工程２は、プラスチック製フィルム側から活性エネルギー線を照射する工程である。
本発明の組成物を硬化させるための活性エネルギー線としては、可視光線、紫外線及び電子線等が挙げられ、紫外線又は紫外線を含有する光が好ましい。紫外線照射装置としては、前記と同様の装置が挙げられ、前記と同様の装置が好ましい。
又、紫外線照射エネルギーとしては、前記と同様の照射エネルギーが好ましい。
【００７８】
工程３は、金型を取り外す工程である。
金型を取り外すことにより、光学層が形成された光学フィルムが得られる。
この様にして得られた光学フィルムは、前記したレンズシート、プラスチックレンズ及び波長選択反射フィルム等の種々の光学材料に使用できる。
本発明の組成物は、これら光学材料の中でも、波長選択反射フィルに好ましく使用することができ、特に熱線反射フィルムに好ましく使用することができる。以下、熱線反射フィルムについて詳細に説明する。
【００７９】
○熱線反射フィルム
本発明の組成物は、これら光学材料の中でも熱線反射フィルムに好ましく使用することができる。
この場合の光学フィルムの製造方法としては常法に従えば良く、下記工程１’〜工程６’を順次実施する光学フィルムの製造方法が好ましい。
工程１’：微細な凹凸形状を有する金型に、前記した光学層形成用活性エネルギー線硬化型組成物を塗工し、塗工面とプラスチック製フィルムを貼合するか、又はプラスチック製フィルム（１）に前記した光学層形成用活性エネルギー線硬化型組成物を塗工し、塗工面と微細な凹凸形状を有する金型を貼合する工程
工程２’：プラスチック製フィルム（１）側から活性エネルギー線を照射する工程
工程３’：金型を取り外し、転写された微細な凹凸形状を有する硬化物上に無機膜を形成させる工程
工程４’：無機膜が形成された微細な凹凸形状を埋めるように前記した光学層形成用活性エネルギー線硬化型組成物を塗工する工程
工程５’：工程４’で得られた塗工面とプラスチック製フィルム（２）を貼合する工程
工程６’：プラスチック製フィルム（２）側から活性エネルギー線を照射する工程
【００８０】
・工程１’及び工程２’
工程１’及び工程２’は、それぞれ前記した通りであり、それぞれの方法としては、前記工程１及び工程２と同様の方法が挙げられる。
【００８１】
・工程３’
工程３’は、金型を取り外し、転写された微細な凹凸形状を有する硬化物上に無機膜を形成させる工程である。
凹凸形状の上に形成させる無機膜としては、目的に応じて種々の化合物が使用でき、金属及び金属酸化物が好ましい。無機膜は、１種のみを積層しても、２種以上を組合わせて積層しても良い。
金属としては、Ａｕ、Ａｇ、Ｃｕ、Ａｌ、Ｎｉ、Ｃｒ、Ｔｉ、Ｐｄ、Ｃｏ、Ｓｉ、Ｔａ、Ｗ、Ｍｏ、Ｇｅ等の単体、又はこれらの単体を２種以上含む合金等が挙げられ、Ａｇ系、Ｃｕ系、Ａｌ系、Ｓｉ系又はＧｅ系の材料が好ましい。
金属酸化物としては、酸化ニオブ、酸化タンタル、酸化チタン、酸化亜鉛及び酸化インジウム錫等が挙げられる。
無機膜を形成させる方法としては、特に限定されないが、真空蒸着やスパッタリング等のドライプロセスが好ましい。
【００８２】
・工程４’
工程４’は、無機膜が形成された微細な凹凸形状を埋めるように前記した光学層形成用活性エネルギー線硬化型組成物を塗工する工程である。
本発明の組成物は、前記工程１’及び工程２’を経る金型転写工程のみならず、当該工程４’でも使用することができる。
【００８３】
工程４’で使用する組成物としては、無機膜との密着性を良好にする目的で、リン酸基を有する（メタ）アクリレート化合物を添加することが好ましい。
この場合、添加割合は、組成物全体を１００重量％として、０．０１〜２重量％とすることが好ましく、０．０５〜１重量％とすることがより好ましい。
【００８４】
・工程５’
工程５’は、工程４’で得られた塗工面とプラスチック製フィルム（２）を貼合する工程である。
工程６’で使用するプラスチック製フィルム（２）としては、前記プラスチック製フィルム（１）と同じものを使用するこことも、異なるものを使用することもできる。
【００８５】
・工程６’
工程６’は、プラスチック製フィルム（２）側から活性エネルギー線を照射する工程である。
この場合の操作方法としては、前記工程３と同様の方法が挙げられる。
【００８６】
この様にして熱線反射フィルムが得られ、より具体的には、窓に貼る熱線反射フィルムに好ましく使用することができる。
【実施例】
【００８７】
以下に、実施例及び比較例を示して、本発明をさらに具体的に説明するが、本発明はこれらの例によって限定されるものではない。例中、使用量ないし含有割合を表す％は、特記しない限り重量基準である。
【００８８】
＜合成例１＞
（Ｂ１）ＨＤＩ３−ＨＢＡの合成
攪拌装置及び空気の吹き込み管を備えた３Ｌセパラブルフラスコに、ヘキサメチレンジイソシアネートのヌレート体を主成分とするイソシアネート化合物〔旭化成ケミカルズ（株）製デュラネートＴＰＡ−１００。ＮＣＯ含有量２３％。〕１３６９．５ｇ（ＮＣＯ７．５モル）、２，６−ジ−ｔｅｒｔ−ブチル−４−メチルフェノール１．２２ｇ、ジブチルスズジラウレート０．７３ｇを仕込み、液温を５０〜７０℃で攪拌しながら、４−ヒドロキシブチルアクリレート１０８０ｇ（７．５モル）を滴下した。
滴下終了後、８０℃で４時間攪拌し、反応生成物のＩＲ（赤外吸収）分析でイソシアネート基が消失していることを確認して反応を終了し、化合物（Ｂ１）に相当するウレタンアクリレートを得た。以下、この反応生成物を「ＨＤＩ３−ＨＢＡ」と呼ぶ。
【００８９】
＜実施例１〜５、比較例１〜３＞
実施例及び比較例において、活性エネルギー線硬化型組成物の調製に用いた各成分は次のとおりであり、以下、化合物名又はそれぞれの記号（商品名自体又はその一部）で表示する。
【００９０】
（Ａ）成分
・ＦＭ−４００：ネオペンチルグリコール、ヒドロキシピバリン酸及びアクリル酸のエステル化反応生成物、日本化薬（株）製カヤラッドＦＭ−４００
・ＨＸ−２２０：ネオペンチルグリコール、ヒドロキシピバリン酸及びアクリル酸のエステル化反応生成物のカプロラクトン付加体（アクリロイル基１モル当たりカプロラクトン１モル付加）、日本化薬（株）製カヤラッドＨＸ−２２０
【００９１】
（Ｂ）成分
・ＨＤＩ３−ＨＢＡ：合成例１で得たウレタンアクリレート
・Ｍ−１２００：数平均分子量約１２００のポリエステルジオールと芳香環を有さないジイソシアネートとヒドロキシアルキルアクリレートからなるウレタンアクリレート、東亞合成（株）製アロニックスＭ−１２００
【００９２】
（Ｃ）成分
・Ｉｒｇ−１８４：１−ヒドロキシ−シクロヘキシル−フェニル−ケトン、ＢＡＳＦ（株）製ＩＲＧＡＣＵＲＥ１８４
・Ｉｒｇ−８１９：ビス（２，４，６−トリメチルベンゾイル）フェニルフォスフィンオキサイド、ＢＡＳＦ（株）製ＩＲＧＡＣＵＲＥ８１９
【００９３】
（Ｄ）成分
・Ｔ−４７９：紫外線吸収剤、ＢＡＳＦ（株）製ＴＩＮＵＶＩＮ４７９
【００９４】
その他の成分
・ＨＤＤＡ：１，６−ヘキサンジオールジアクリレート、共栄社化学（株）製ライトアクリレート１．６ＨＸ−Ａ
・Ｍ−３１３：イソシアヌル酸のエチレンオキサイド３モル付加物のジ及びトリアクリレート、東亞合成（株）製アロニックスＭ−３１３
【００９５】
［活性エネルギー線硬化型組成物の製造］
表１に示す成分を常法に従い攪拌・混合して活性エネルギー線硬化型組成物を調製した。尚、表中の配合組成の数値は重量％を表す。
【００９６】
［光学フィルムの製造：金型転写実験］
５０μｍ厚の易接着ＰＥＴフィルム（東洋紡（株）製コスモシャインＡ４３００）に、前記で得られた組成物をバーコータで３０μｍ厚に塗布した後、高さ３０μｍの半球状の凹凸形状を有するニッケル金型にラミネートし、ＰＥＴフィルム越しに紫外線照射して組成物を硬化させた。紫外線照射装置は、アイグラフィックス（株）製の１６０Ｗ／ｃｍメタルハライドランプであり、紫外線照射量は、ＥＩＴ社光量計のＵＶ−Ａ領域で、１Ｊ／ｃｍ2とした。紫外線照射後、ＰＥＴフィルムを金型から離型し、光学フィルムを得た。
前記で得られた光学フィルムについて、後記する成型性、密着性及びカールを評価した。
評価結果は表１に記載した。尚、硬化物の透明性は全て良好であった。
【００９７】
成形性
前記で得られた光学フィルムについて、下記の３水準で評価した。
○：型形状の転写性が良好で、かつ離型時の剥離力が軽い。
△：型形状の転写性は良好だが、離型時の剥離力が重い。
×：液の粘度が不適切で、型形状の転写性が不良。
【００９８】
密着性
ＰＥＴフィルムに対する硬化物（光学層）の密着性を、ＪＩＳ  Ｋ５６００の方法に従って碁盤目セロハンテープ剥離試験を行い、残面積の割合により下記の３水準で評価した。
○：９０％以上残存
△：７０％以上９０％未満残存
×：残存割合７０％未満
【００９９】
低カール性
得られた光学フィルムのカールを評価し、下記の４水準で評価した。
◎：カールが殆どない
○：１５ｃｍ四方の大きさで端の高さが平均１ｃｍ未満
△：１５ｃｍ四方の大きさで端の高さが平均１ｃｍ以上２ｃｍ未満
×：１５ｃｍ四方の大きさで端の高さが平均２ｃｍ以上
【０１００】
［高温弾性率の評価］
前記で得られた組成物を厚さ０．１ｍｍ、幅５ｍｍ、長さ５ｃｍの型枠に流し込み、前記と同様の条件で紫外線を照射して試験体を作成した。
得られた厚さ０．１ｍｍ、幅５ｍｍ、長さ５ｃｍの試験体について、動的粘弾性スペクトル、周波数１Ｈｚで、温度分散測定を行った。高温弾性率は、１００℃でのＥ’により、下記の４水準で評価した。評価結果は表１に記載した。
◎：３．０×１０8Ｐａ以上
○：１．０×１０8Ｐａ以上３．０×１０8Ｐａ未満
△：３．０×１０7Ｐａ以上１．０×１０8Ｐａ未満
×：３．０×１０7Ｐａ未満
【０１０１】
［金型洗浄性の評価］
ニッケル金型に、前記で得られた組成物を、概ね１ｃｍ×３ｃｍの大きさで汚れ状に付着させた後、この上を５０μｍ厚ＰＥＴフィルムで覆い（空気を介在させる）、メタルハライドランプ、ＵＶ−Ａ領域で１００Ｊ／ｃｍ2の紫外線を照射して汚れ状の固着物を作製した。この固着物の上に、溶剤を染み込ませたベンコット（登録商標）を置き、その上にポリエチレンフィルムを被せ、所定時間経過後の汚れ状固着物の剥離し易さにより、下記の４水準で評価した。評価結果は表１に記載した。
◎：Ｎ−メチル−２−ピロリドンを使用して１時間後、膨潤剥離。
○：Ｎ，Ｎ−ジメチルホルムアミドを使用して１時間後、膨潤剥離。
△：Ｎ，Ｎ−ジメチルホルムアミドを使用して１時間後、固着物を拭くと剥離。
×：上記方法では完全には剥離できなかった。
【０１０２】
［耐候性の評価］
光学フィルムの製造で得られた硬化膜を使用し、ＳＡＥＪ１９６０に準拠して、キセノンウェザオメーターによる耐候性試験を実施した。３４０ｎｍの照射エネルギー２ＭＪ／ｍ2後の塗膜の外観により、下記の５水準で評価した。評価結果は表１に記載した。
◎：クラックと剥離が全くなく、外観上の変化も殆どなかった。
○：クラックと剥離は全くなかったが、外観上のムラが僅かに発生した。
△：クラックと剥離は全くなかったが、外観上のムラが明らかに発生した。
×〜△：微小なクラックが少し発生した。
×：大きなクラックと剥離が発生した。
【０１０３】
表１の実施例に示すように、本発明の組成物は、成形性、易接着ＰＥＴへの密着性、低カール性、高温弾性率、金型洗浄性、及び耐候性の全ての項目で、△以上の実用上問題ない性能を有していた。
【０１０４】
（Ａ）成分としてＦＭ−４００を使用し、（Ｂ）成分として（Ｂ１）を使用した実施例１の組成物は、高温弾性率の点で特に優れており、耐候性にも優れていた。実施例１の（Ｃ）成分の種類を変更し、（Ｄ）成分（紫外線吸収剤）を添加した実施例４の組成物は、高温弾性率と耐候性が特に優れるという特長を有しており、低カール性と金型洗浄性も使用可能レベルであった。実施例４の組成物は、製品の高温弾性率と耐候性を重視する場合、最良の組成であった。
【０１０５】
（Ａ）成分としてＦＭ−４００を使用し、（Ｂ）成分として（Ｂ２）を使用した実施例２の組成物は、金型洗浄性の点で特に優れており、低カール性にも優れていた。実施例２の（Ｃ）成分の種類を変更し、（Ｄ）成分（紫外線吸収剤）を添加した実施例５の組成物は、耐候性が向上し、全ての項目で○以上の性能となった。実施例５の組成物は、金型洗浄性を重視する場合、最良の組成であった。
【０１０６】
（Ａ）成分としてＨＸ−２２０を使用し、（Ｂ）成分として（Ｂ１）を使用した実施例３の組成物は、高温弾性率が使用可能レベル（△）であったが、低カール性の点で特に優れており、その他の性能も良好であった。
【０１０７】
一方、表１の比較例の組成物は、本発明の課題のいずれかが性能不良であった。
（Ｂ）成分を含まない比較例１の組成物は、成形性、低カール性、金型洗浄性、及び耐候性の点で性能不良であった。
（Ａ）成分の代わりにＨＤＤＡを使用した比較例２の組成物は、耐候性不良であった。
（Ｂ）成分の代わりにＭ−３１３を使用した比較例３の組成物は、金型洗浄性と低カール性の点で性能不良であった。
【０１０８】
【表１】
2013216748.tif 000002
【産業上の利用可能性】
【０１０９】
本発明の組成物は、光学層形成を目的として種々の光学材料の製造に使用することができ、具体的には、フレネルレンズ及びレンチキュラーレンズ、液晶表示装置のバックライト用プリズムシート等のレンズシート、プラスチックレンズ、防眩シート、スクリーン並びに波長選択反射フィルム等の種々の光学材料で使用する光学フィルムに使用でき、窓に貼る熱線反射フィルム用途に、特に好ましく使用できる。